(57)【要約】【課題】抗ウイルス性を効率よく発現可能な金属銅微粒子粉末、及びこの金属銅微粒子粉末の製造方法を提供する。【解決手段】脂肪酸及び／又はエステル化合物で被覆されている金属銅微粒子からなることを特徴とする金属銅微粒子粉末。【選択図】なし【特許請求の範囲】
【請求項１】
脂肪酸及び／又はエステル化合物で被覆されている金属銅微粒子からなることを特徴とする金属銅微粒子粉末。
【請求項２】
前記金属銅微粒子の平均二次粒子径が１００ｎｍ〜５００μｍである請求項１記載の金属銅微粒子粉末。
【請求項３】
前記エステル化合物が、脂肪酸とポリオールのエステル化合物である請求項１又は２記載の金属銅微粒子粉末。
【請求項４】
前記脂肪酸が、炭素数１０〜２２の高級脂肪酸である請求項１〜３の何れかに記載の金属銅微粒子粉末。
【請求項５】
前記金属銅微粒子の平均一次粒子径が１０〜５００ｎｍの範囲である請求項１〜４の何れかに記載の金属銅微粒子粉末。
【請求項６】
前記金属銅微粒子に対する前記脂肪酸及び／又はエステル化合物の被覆量が０．１〜２０質量％である請求項１〜５の何れかに記載の金属銅微粒子粉末。
【請求項７】
ポリオール中に脂肪酸銅を添加し、これを加熱混合することにより、脂肪酸及び／又は該脂肪酸とポリオールのエステル化合物で被覆された金属銅微粒子が分散する分散液を調製する工程、該分散液を低沸点溶媒と混合した後、前記ポリオール及び低沸点溶媒を二相分離すると共に、ポリオール中の遊離脂肪酸及びエステル化合物を低沸点溶媒中に移行する工程、前記二相分離後の低沸点溶媒を除去する工程、低沸点溶媒を除去したポリオール中の脂肪酸及び／又はエステル化合物で被覆された金属銅微粒子を回収することを特徴とする金属銅微粒子粉末の製造方法。
【請求項８】
ポリオール中に脂肪酸及び銅化合物を添加し、これを加熱混合することにより、脂肪酸及び／又は該脂肪酸とポリオールのエステル化合物で被覆された金属銅微粒子が分散する分散液を調製する工程、該分散液を低沸点溶媒と混合した後、前記ポリオール及び低沸点溶媒を二相分離すると共に、ポリオール中の遊離脂肪酸及びエステル化合物を低沸点溶媒中に移行する工程、前記二相分離後の低沸点溶媒を除去する工程、低沸点溶媒を除去したポリオール中の脂肪酸及び／又はエステル化合物で被覆された金属銅微粒子を回収することを特徴とする金属銅微粒子粉末の製造方法。
【請求項９】
前記銅化合物が、酢酸銅、塩化銅、臭化銅の何れかである請求項８記載の金属銅微粒子粉末の製造方法。
【請求項１０】
前記ポリオールが、ジエチレングリコール、エチレングリコール、トリエチレングリコール、プロピレングリコール、ポリエチレングリコール、ポリプロピレングリコール、グリセリンの何れかである請求項７〜９の何れかに記載の金属銅微粒子粉末の製造方法。
【発明の詳細な説明】
【技術分野】
【０００１】
本発明は、金属銅微粒子粉末及びその製造方法に関するものであり、より詳細には、抗ウイルス性を効率よく発現可能な金属銅微粒子粉末及びその製造方法に関する。
【背景技術】
【０００２】
従来より、抗菌性や抗ウイルス性を有する材料には、銀イオンや銅（ＩＩ）イオンが有効成分として使用されており、これらの金属イオンをゼオライトやシリカゲルなどの物質に担持させ、或いは溶媒中に分散させて成る抗ウイルス材料が種々提案されている。
しかしながら、上記金属イオンは、インフルエンザウイルスのようなエンベロープ構造を有するウイルスに対する抗ウイルス性を発現することはできるが、ノロウイルスのようなエンベロープ構造を持たないウイルスに対しては抗ウイルス性を発現することはできなかった。
【０００３】
エンベロープ構造の有無にかかわらず、抗ウイルス性を発現可能な金属化合物として一価銅化合物も知られており、例えば、下記特許文献１には、一価の銅化合物微粒子と、還元剤と、分散媒を含有し、ｐＨ６以下であることを特徴とする抗ウイルス組成物が記載されている。下記特許文献２には、ＢＥＴ比表面積が５〜１００ｍ２／ｇの亜酸化銅粒子と、アルデヒド基を有する糖類と、光触媒物質とを含有することを特徴とする抗菌抗ウイルス性組成物が記載されている。下記特許文献３には、銅粒子及び銅化合物粒子の少なくともいずれか一方を酸化物粒子に担持した、平均二次粒子径が８０ｎｍ〜６００ｎｍの銅担持酸化物と、平均二次粒子径が１μｍ〜１５μｍの硫酸バリウムと撥水性の樹脂バインダーとを有する抗ウイルス性塗膜が記載されている。
【先行技術文献】
【特許文献】
【０００４】
【特許文献１】特許第５１９４１８５号公報
【特許文献２】特開２０１３−８２６５４号公報
【特許文献３】特開２０１５−２０５９９８号公報
【発明の概要】
【発明が解決しようとする課題】
【０００５】
しかしながら、一価銅化合物の微粒子は凝集しやすく、一価銅化合物を均一に分散させることは困難であり、分散液を抗ウイルス組成物として利用する場合や塗料と混合してコーティングされた抗ウイルス成型体として用いる場合において、一価銅化合物の微粒子が有する抗ウイルス性を効率よく発現することが困難であった。
また、上記特許文献で挙げられているような粒子径の大きい一価銅化合物を用いた場合には、粒子表面積が小さくなり、ウイルスとの接触機会が減少することで抗ウイルス性が低下する。また、粒子径の大きい一価銅化合物がコーティングされた抗ウイルス成型体では、ヘイズや光透過率が悪化して透明性が損なわれるという問題がある。
更に、一価銅化合物の微粒子は粉砕することによっても得られるが、被膜剤や安定化剤がないため凝集しやすく、亜酸化銅から酸化銅（ＩＩ）への酸化が起こりやすいといった問題もある。
【０００６】
本発明者等は、このような問題を解決するため、効率よく高い抗ウイルス性を発現可能な微粒子について鋭意研究を続けた結果、一価銅化合物よりも金属銅がより高い抗ウイルス性を発現できることを見出すと共に、金属銅微粒子の表面を脂肪酸及び該脂肪酸のエステル化合物で被覆することにより、低沸点溶媒中に高濃度で含有されている場合にも凝集することなく均一に分散することを見出した。
しかしながら、上記金属銅微粒子は、分散液の状態では凝集することなく均一な分散液とすることができるが、媒体のない金属銅微粒子単独の状態では凝集しやすく、効率よく抗ウイルス性を発現することが困難であった。また凝集により金属銅微粒子の二次粒子当たりの有機物（脂肪酸及びエステル化合物）の被覆量が多くなり、分散液で得られたような高い抗ウイルス性を有する微粒子粉末を得ることができないという問題があった。
従って本発明の目的は、抗ウイルス性を効率よく発現可能な金属銅微粒子粉末、及びこの金属銅微粒子粉末の製造方法を提供することである。
【課題を解決するための手段】
【０００７】
本発明によれば、脂肪酸及び／又はエステル化合物で被覆されている金属銅微粒子からなることを特徴とする金属銅微粒子粉末が提供される。
本発明の金属銅微粒子粉末においては、
１．前記金属銅微粒子の平均二次粒子径が１００ｎｍ〜５００μｍであること、
２．前記エステル化合物が、脂肪酸とポリオールのエステル化合物であること、
３．前記脂肪酸が、炭素数１０〜２２の高級脂肪酸であること、
４．前記金属銅微粒子の平均一次粒子径が１０〜５００ｎｍの範囲であること、
５．前記金属銅微粒子に対する前記脂肪酸及び／又はエステル化合物の被覆量が０．１〜２０質量％であること、
が好適である。
【０００８】
本発明の第一の製造方法によれば、ポリオール中に脂肪酸銅を添加し、これを加熱混合することにより、脂肪酸及び／又は該脂肪酸とポリオールのエステル化合物で被覆された金属銅微粒子が分散する分散液を調製する工程、該分散液を低沸点溶媒と混合した後、前記ポリオール及び低沸点溶媒を二相分離すると共に、ポリオール中の遊離脂肪酸及びエステル化合物を低沸点溶媒中に移行する工程、前記二相分離後の低沸点溶媒を除去する工程、低沸点溶媒を除去したポリオール中の脂肪酸及び／又はエステル化合物で被覆された金属銅微粒子を回収することを特徴とする金属銅微粒子粉末の製造方法が提供される。
【０００９】
本発明の第二の製造方法によれば、ポリオール中に脂肪酸及び銅化合物を添加し、これを加熱混合することにより、脂肪酸及び／又は該脂肪酸とポリオールのエステル化合物で被覆された金属銅微粒子が分散する分散液を調製する工程、該分散液を低沸点溶媒と混合した後、前記ポリオール及び低沸点溶媒を二相分離すると共に、ポリオール中の遊離脂肪酸及びエステル化合物を低沸点溶媒中に移行する工程、前記二相分離後の低沸点溶媒を除去する工程、低沸点溶媒を除去したポリオール中の脂肪酸及び／又はエステル化合物で被覆された金属銅微粒子を回収することを特徴とする金属銅微粒子粉末の製造方法が提供される。
【００１０】
本発明の金属銅微粒子粉末の製造方法においては、
１．前記銅化合物が、酢酸銅、塩化銅、臭化銅の何れかであること、
２．前記ポリオールが、ジエチレングリコール、エチレングリコール、トリエチレングリコール、プロピレングリコール、ポリエチレングリコール、ポリプロピレングリコール、グリセリンの何れかであること、
が好適である。
【発明の効果】
【００１１】
本発明の金属銅微粒子粉末においては、平均二次粒子の粒径が１００ｎｍ〜５００μｍの範囲の粉末状態が維持されていることから表面積が大きく、しかも粉末を構成する金属銅微粒子の二次粒子に対する脂肪酸及び／又はエステル化合物から成る被膜量が低減されていることから粉末状態で優れた抗ウイルス性を発現することができる。
また本発明の金属銅微粒子粉末は、抗ウイルス性のみならず、抗菌性、導電性、紫外線遮蔽性、防汚性等の特性をも有している。特に、エンベロープ構造の有無にかかわらず抗ウイルス性を発現可能であり、ノロウイルス等のエンベロープ構造を持たないウイルスに対しても抗ウイルス性を発現することができる。
本発明の金属銅微粒子粉末は、大気雰囲気下においても金属銅の状態で安定的に存在することができる。
本発明の金属銅微粒子粉末の製造方法においては、金属銅微粒子形成時に生成する過剰な遊離脂肪酸やエステル化合物、或いは未反応の脂肪酸銅等の成分を効率よく除去することが可能であり、粉末状態にある金属銅微粒子を効率よく製造することができる。
【図面の簡単な説明】
【００１２】
【図１】実施例１及び比較例３により得られた金属銅微粒子粉末のＸ線回折測定結果を示す図である。
【発明を実施するための形態】
【００１３】
（金属銅微粒子粉末）
本発明の金属銅微粒子粉末は、脂肪酸及び／又はエステル化合物で被覆されている金属銅微粒子から成る乾燥状態にある粉末であり、抗ウイルス性を示す有効成分である金属銅はウイルスを吸着してウイルスを不活性化することが可能であり、エンベロープ構造の有無にかかわらず優れた抗ウイルス性を発現することができる。すなわち、金属銅微粒子が有する優れた抗ウイルス性は、金属銅から発生する活性酸素の酸化力によって、微小蛋白質から成るウイルスの蛋白質を変性させると共に、金属銅がウイルスの蛋白質のチオール基と反応することによって蛋白質を変性させることにより、ウイルスを不活性化できると考えられる。尚、脂肪酸及び／又はエステル化合物が被覆された金属銅微粒子が抗ウイルス性を発現されるメカニズムは明らかではないが、金属銅微粒子表面に存在する被覆に付着したウイルスが被覆と置換することにより、金属銅と接触すると考えられる。
【００１４】
本発明の金属銅微粒子粉末は、金属銅微粒子の周囲に脂肪酸及び／又はエステル化合物のそれぞれが配位する一方、エステル化合物は脂肪酸と親和性を有することから、脂肪酸の周囲又は脂肪酸と混合した状態で配位していると考えられる。そのため金属銅微粒子の表面活性が高まることに起因する微粒子表面の酸化が防止されると共に、微粒子の凝集を抑制することが可能であり、優れた抗ウイルス性を長期に亘って発現できる。
更に本発明の金属銅微粒子においては、後述するように、金属銅微粒子粉末の製造に際して、過剰な脂肪酸やエステル化合物、或いは未反応の脂肪酸銅等が効率よく除去されていることから、濾過、洗浄が容易になり粉末状態を維持可能であると共に、金属銅微粒子における脂肪酸及びエステル化合物による被覆量が０．１〜２０質量％と従来の分散液から溶媒を除去することにより回収した金属銅微粒子と同等であることから金属銅微粒子が有する抗ウイルス性等の特性を効率よく発現することができる。
本発明の金属銅微粒子粉末においては、エステル化合物が十分に被覆されていることにより、特に優れたウイルス性が発現される。
【００１５】
金属銅微粒子表面を被覆する脂肪酸としては、ミリスチン酸，ステアリン酸，オレイン酸，パルミチン酸，ｎ−デカン酸，パラトイル酸，コハク酸，マロン酸，酒石酸，リンゴ酸，グルタル酸，アジピン酸、酢酸等を例示することができ、これらは複数種の組み合わせであってもよいが、特に炭素数が１０〜２２の高級脂肪酸、中でもステアリン酸であることが好適である。
金属銅微粒子表面を被覆するエステル化合物は、後述する本発明の金属銅微粒子粉末の製造方法における原料である脂肪酸及びポリオールに由来するエステル化合物であることが好適であるが、原料由来以外のエステル化合物を配合することもでき、これらは異なるエステル化合物であってもよいが、好適には、原料由来のエステル化合物と同種のものであることが望ましい。
金属銅微粒子表面を被覆する好適なエステル化合物としては、上記脂肪酸のエステル化合物と後述するポリオールとのエステル化合物、例えばこれに限定されないが、ジエチレングリコールジステアレート、エチレングリコールジステアレート、プロピレングリコールジステアレート、ポリエチレングリコールジステアレート、ポリプロピレングリコールジステアレート等を挙げることができる。
【００１６】
本発明において金属銅微粒子の平均一次粒径は、１０〜５００ｎｍ、特に１０〜２００ｎｍの範囲にあることが好適である。金属銅微粒子の平均一次粒子が上記範囲にあることにより、優れた抗ウイルス性能を効率よく発現することが可能になる。すなわち、このように平均一次粒径の小さい金属銅微粒子は、金属銅微粒子の酸素との接触率が高いことから、効率よく活性酸素を発生することができ、優れた抗ウイルス性能を発現することが可能になる。尚、本明細書でいう平均一次粒径とは、金属銅微粒子と金属銅微粒子との間に隙間がないものを一つの粒子とし、その平均をとったものであり、測定方法については後述する。
本発明の金属銅微粒子粉末は、上記平均一次粒径を有する一次粒子から成り、平均二次粒子径が１００ｎｍ〜５００μｍ、特に１００ｎｍ〜１００μｍの範囲にあることが好適であり、これにより、粉末状態で優れた抗ウイルス性が発現可能であると共に、塗工性等の取扱い性にも顕著に優れている。
【００１７】
（第一の製造方法）
本発明の金属銅微粒子粉末は以下の製造方法によって調製することができる。
（１）第一工程
脂肪酸銅をポリオールに添加し、これを加熱することにより、脂肪酸及び／又はこの脂肪酸とポリオールのエステル化合物が表面に被覆された金属銅微粒子が分散するポリオール分散液を調製する。この際、金属銅微粒子の表面には、脂肪酸とポリオールのエステル化合物が被覆されていることがより好ましい。
加熱温度は、用いる脂肪酸銅の分解開始温度未満の温度であり、具体的には１６０〜２３０℃の範囲であることが好ましい。加熱混合の時間は、６０〜３６０分であることが好適である。
【００１８】
脂肪酸銅の配合量は、ポリオール当たり０．１〜５質量％であることが好ましい。上記範囲より脂肪酸銅の量が少ない場合には、上記範囲にある場合に比して金属銅微粒子粉末回収の効率が低く、経済性が劣る。上記範囲より脂肪酸銅の量が多い場合には金属銅微粒子生成効率が下がる他、不純物の生成量も増加し、金属銅微粒子粉末の回収が困難となる。製造ができれば特に配合量の範囲に制限はないが、脂肪酸銅の量が少ない場合には、上記範囲にある場合に比して十分な抗ウイルス性を分散液に付与することができないおそれがある。一方脂肪酸銅の量が多い場合には上記範囲にある場合に比して、経済性が劣ると共に塗工性や成形性が損なわれるおそれがある。
ポリオールとしては、エチレングリコール、ジエチレングリコール、トリエチレングリコール、ポリエチレングリコール、ポリプロピレングリコール、グリセリンを挙げることができ、後述する低沸点溶媒との組み合わせで適宜選択する。
【００１９】
（２）第二工程
次いで、脂肪酸及び／又は該脂肪酸とポリオールのエステル化合物で被覆された金属銅微粒子が分散するポリオール分散液と低沸点溶媒とを混合し、混合液を調製する。
低沸点溶媒は、ポリオールに対して１０〜２００質量％の量で添加することが好ましい。
低沸点溶媒としては、酢酸メチル、酢酸エチル、酢酸ブチル等のエステル類、ヘキサン、ヘプタン、トルエン、キシレン、シクロヘキサン等の炭化水素類、メチルイソブチルケトン、メチルエチルケトン、シクロヘキサノン等のケトン類等の低沸点溶媒を例示することができるが、エステル系溶媒が好ましく、中でも、酢酸ブチル、酢酸エチル、メチルイソブチルケトンを好適に使用できる。低沸点溶媒は、ポリオールと相溶しないことが重要であり、ポリオールと低沸点溶媒の溶解度パラメータ（Ｓｐ値）の差が３以上となるように組み合わせることが好ましい。
好適には、ポリオールとしてジエチレングリコール（Ｓｐ値：１２．６）を用いた場合には、低沸点溶媒として酢酸ブチル（Ｓｐ値：８．４）を用いることが望ましい。
【００２０】
本発明の金属銅微粒子粉末の製造方法においては、低沸点溶媒に分散剤が配合されないことが重要である。これにより、脂肪酸及び／又はエステル化合物で被覆された金属銅微粒子は低沸点溶媒に移行することなくポリオール中に沈殿して残存する。その一方、ポリオール中に存在する過剰の脂肪酸銅、或いは遊離の脂肪酸又はエステル化合物の他、不純物が低沸点溶媒中に移行する。その結果、不純物等が低減されたポリオール中に、脂肪酸及び／又はエステル化合物で被覆された金属銅微粒子が存在する。
【００２１】
本発明の金属銅微粒子の製造方法においては、金属銅微粒子を被覆する脂肪酸銅及び／又はエステル化合物量が金属銅の酸化及び凝集を防止可能な必要最低限な量であることが、抗ウイルス性等の特性を効率よく発揮する上で重要であり、前述した第一工程で生成される脂肪酸とポリオールのエステル化合物が金属銅微粒子に被覆する量で充分であると考えられることから、低沸点溶媒にエステル化合物をあえて配合する必要はないが、第一工程での被覆量によっては、配合することもできる。
【００２２】
（３）第三工程
上記混合液を、０〜４０℃の温度で３０〜１２０分間静置することにより、ポリオール及び低沸点溶媒を相分離させる。混合液が相分離されると、混合液中に存在していた過剰な脂肪酸銅、遊離脂肪酸又は脂肪酸のエステル化合物、或いは不純物が低沸点溶媒側に抽出され、脂肪酸及び／又は該脂肪酸とポリオールのエステル化合物で被覆された金属銅微粒子はポリオール中に沈殿した状態で残存する。
次いで、相分離された混合液から低沸点溶媒を除去することにより、ポリオール中に脂肪酸及び／又は該脂肪酸とポリオールのエステル化合物で被覆された金属銅微粒子が沈殿した分散液を得ることができる。
低沸点溶媒の除去は、単蒸留、減圧蒸留、精密蒸留、薄膜蒸留、抽出等の、従来公知の分離方法によって行うことができる。
またポリオールから金属銅微粒子粉末の回収は、膜分離、遠心分離、蒸発、注出等、従来公知の分離方法により行うことができ、これに限定されないが、膜分離によることが好適である。
分離された金属銅微粒子は、水で洗浄した後、４０〜５０℃で６０〜３６０分加熱乾燥して水分を充分に除去することにより、乾燥状態の金属銅微粒子粉末を得ることができる。
【００２３】
（第二の製造方法）
低沸点溶媒中に脂肪酸と脂肪酸のエステル化合物で被覆された金属銅微粒子の製造方法は上述した製造方法の他、以下の方法によっても調製することができる。
すなわち、上述した第一の製造方法における第一の工程において、脂肪酸銅に代えて、脂肪酸及び銅化合物の組み合わせを添加する以外は第一の製造方法と同様に行うことにより、脂肪酸及び／又は該脂肪酸のエステル化合物が被覆した金属銅微粒子が分散した分散液を調製することができ、次いで上述した第二工程及び第三工程を経ることにより、同様に乾燥状態の金属銅微粒子粉末を得ることができる。
【００２４】
（第三の製造方法）
本発明の金属銅微粒子粉末は、上記第一の製造方法及び第二の製造方法により、脂肪酸及び／又は該脂肪酸とポリオールのエステル化合物が被覆量０．１〜２０質量％の量で被覆された金属銅微粒子を効率よく製造することができるが、以下の方法によっても脂肪酸及び／又はエステル化合物で被覆された金属銅微粒子粉末を製造することができる。すなわち、上述の液相法に限らず、脂肪酸銅を大気或いは窒素雰囲気等の不活性雰囲気下で加熱して還元した後、前述したエステル化合物を添加して、これを粉砕混合する気相法によっても脂肪酸及びエステル化合物で被覆された金属銅微粒子粉末を製造できる。
【００２５】
（金属銅微粒子粉末の用途）
本発明の金属銅微粒子は、前述したとおり、優れた抗ウイルス性を有することから、成形体表面に固定化、或いは成形体中に含有されていることにより、金属銅化合物微粒子粉末が酸素と反応して活性酸素を発生させることによって、優れた抗ウイルス性能を発揮することが可能になる。
例えば、金属銅微粒子を、精製水、イオン交換水等の水；メタノール、エタノール、プロパノール、イソプロパノール、ブタノール等の低級アルコール；メタノール変性、ベンゾール変性、トリオール変性、メチルエチルケトン変性、安息香酸デナトニウム変性、香料変性等の一般変性アルコール等に分散させた分散液とすることもできるし、或いは前述した低沸点溶媒に再分散させて、脂肪酸及び／又は該脂肪酸とポリオールのエステル化合物の被覆量が調整された金属銅微粒子の分散液とすることもできる。
尚、分散液を調製する場合、金属銅微粒子粉末の分散媒中での分散性を向上するために、分散剤を配合することが好ましい。分散剤の配合量は、分散液中の脂肪酸及び／又は該脂肪酸のエステル化合物で被覆された金属銅微粒子の量によって異なるが、分散媒当たり０．０１〜２質量％の量であることが好ましい。
分散剤としては、吸着基に、１級、２級、３級アミン又はその対イオンを中和したアミン塩、カルボン酸又はカルボン酸塩、水酸基のいずれか１種類以上を有し、主鎖及び側鎖に、脂肪酸、ポリエーテル、ポリエステル、ポリウレタン、ポリアリレートを有する高分子分散剤を使用することができる。
これらの分散剤は、吸着基を有することで上記銅化合物微粒子の表面に吸着し、主鎖又は側鎖により非水系溶媒との相溶性を向上させ、高分子鎖の立体障害による斥力が生じ、銅化合物微粒子の凝集が抑制され、非水系溶媒中に均一に分散させ、経時による凝集を解消することができる。
高分子分散剤としては、主鎖のみで構成されているタイプや側鎖を有するくし型構造タイプ、星型構造を有するタイプを使用することができる。
【００２６】
このような金属銅微粒子粉末を含有する分散液は、塗料組成物や樹脂組成物の希釈溶剤として使用することが好適であり、これにより、塗料組成物や樹脂組成物の透明性を損なうことなく、かかる塗料組成物からなる塗膜、或いは樹脂組成物から成る樹脂成型体に抗ウイルス性能を付与することが可能となる。
このような塗料組成物としては、フェノール樹脂、エポキシ樹脂、ウレタン樹脂、メラミン樹脂、尿素樹脂、アルキド樹脂、不飽和ポリエステル樹脂、シリコーン樹脂等の熱硬化性樹脂や、或いは光硬化型アクリル系樹脂等をベース樹脂とするものを挙げることができる。
また樹脂組成物としては、上記熱硬化性樹脂の他、低−，中−，高−密度ポリエチレン、線状低密度ポリエチレン、線状超低密度ポリエチレン、アイソタクティックポリプロピレン、シンジオタクティックポリプロピレン、プロピレン−エチレン共重合体、ポリブテン−１、エチレン−ブテン−１共重合体、プロピレン−ブテン−１共重合体、エチレン−プロピレン−ブテン−１共重合体等のオレフィン樹脂、ポリエチレンテレフタレート、ポリブチレンテレフタレート、ポリエチレンナフタエート等のポリエステル樹脂、ナイロン６、ナイロン６，６、ナイロン６，１０等のポリアミド樹脂、ポリカーボネート樹脂等の熱可塑性樹脂から成るものを挙げることができる。
【００２７】
より具体的な用途としては、不織布や樹脂フィルム或いは繊維製品等を基材とし、この基材表面に抗ウイルス性組成物を含有する塗料組成物を、塗工して塗膜を形成して成る成型体や、抗ウイルス性組成物を含有する樹脂組成物から直接フィルム、シート、不織布、繊維等の成型体を直接成形して成る成型体等を例示することができる。
【実施例】
【００２８】
（金属銅微粒子粉末の作製）
［実施例１］
ジエチレングリコールに対してステアリン酸銅２．５質量％を加え、撹拌しながら加熱した。１９０℃に達した時点から２時間加熱した後１２０℃以下まで冷却し、酢酸ブチルを加えて約１分撹拌した。静置しジエチレングリコール層と酢酸ブチル層が分離後、酢酸ブチル層を除去し、金属銅微粒子が含有するジエチレングリコール分散液を得た。
このジエチレングリコール分散液を孔径１０μｍのメンブレンフィルターで吸引ろ過し、水で洗浄後、５０℃で２時間乾燥して金属銅微粒子粉末を得た。得られた金属銅微粒子粉末のＸ線回折測定結果を図１に示す。
【００２９】
［実施例２］
加熱温度を２１０℃に変更した以外は実施例１と同様に金属銅微粒子粉末を作製した。
【００３０】
［実施例３］
ステアリン酸銅をラウリン酸銅に変更した以外は実施例１と同様に金属銅微粒子粉末を作製した。
【００３１】
［実施例４］
ステアリン酸銅をステアリン酸と酢酸銅に変更した以外は実施例１と同様に金属銅微粒子粉末を作製した。
【００３２】
［実施例５］
ジエチレングリコールをエチレングリコールに変更した以外は実施例１と同様に金属銅微粒子粉末を作製した。
【００３３】
［実施例６］
ジエチレングリコールをグリセリンに変更した以外は実施例１と同様に金属銅微粒子粉末を作製した。
【００３４】
（金属銅微粒子分散液の作製）
［参考例１］
蒸留水に分散剤であるＤＩＳＰＥＲＢＹＫ−２０６０（ビック・ケミー社製）０．５質量％を加えて撹拌した。次いで、実施例１により得られた金属銅微粒子粉末を金属銅成分が０．５質量％になるように添加し撹拌した。１０分間超音波処理し金属銅微粒子含有分散液を得た。
【００３５】
［参考例２］
酢酸ブチルに分散剤であるＤＩＳＰＥＲＢＹＫ−２０９０（ビック・ケミー社製）０．５質量％を加えて撹拌した。次いで、実施例１により得られた金属銅微粒子粉末を金属銅成分が０．５質量％になるように添加し撹拌した。１０分間超音波処理し金属銅微粒子含有分散液を得た。
【００３６】
［比較例１］
ステアリン酸銅を硫酸銅に変更した以外は実施例１と同様に作製した。
【００３７】
［比較例２］
加熱温度を１５０℃に変更した以外は実施例１と同様に作製した。
【００３８】
［比較例３］
乾燥温度を１２０℃に変更した以外は実施例１と同様に作製した。得られた金属銅微粒子粉末のＸ線回折測定結果を図１に示す。
【００３９】
［比較例４］
酢酸ブチルに金属銅微粒子試薬（シグマ・アルドリッチ社製）０．０５質量％とＤＩＳＰＥＲＢＹＫ−２０９０を１．０重量％加え、超音波振動装置にて撹拌し分散液を得た。
【００４０】
［比較例５］
酢酸ブチルを加え静置後酢酸ブチル層を除去する工程を行わなかった以外は実施例１と同様に作製した。
【００４１】
［実施例７］
ジエチレングリコールに対してステアリン酸銅２．５質量％を加え、撹拌しながら加熱した。１９０℃に達した時点から２時間加熱した後、ジエチレングリコール分散液を６０℃まで冷却した。
次いで、分散剤であるＤＩＳＰＥＲＢＹＫ−２０９０（ビック・ケミー社製）１．０質量％とジエチレングリコールジステアレート１．０質量％を溶かした酢酸ブチルを加えて撹拌した。１時間ほど静置した後、酢酸ブチル層を採取し、金属銅微粒子分散液を作製した。この金属銅微粒子分散液を孔径０．１μｍのメンブレンフィルターで吸引ろ過し、水で洗浄後、５０℃で２時間乾燥して金属銅微粒子粉末を得た。
【００４２】
（微粒子の金属組成の同定）
作製した金属銅微粒子粉末の金属組成を（株）リガク製粉末Ｘ線回折装置で測定した。測定範囲は２θ＝３０°〜６０°で、金属銅であれば、４３°、５０°の位置にピークが現れる。
【００４３】
（抗ウイルス性評価）
（分散液の不織布への塗布方法）
［水系分散液の場合］
バインダー樹脂に対して金属銅成分濃度が０．０５質量％になるように調整した分散液９０質量％と、バインダー樹脂としてアクリル樹脂９．９５質量％を混合し塗工液とした。塗工液に未加工の不織布を浸漬し、取り出して余分な液をローラー式絞り機で除去した後、８０℃の乾燥機で５分間乾燥した。その後１５０℃の乾燥機で２分間乾燥し、金属銅微粒子粉末が固定化された不織布を得た。
【００４４】
［溶剤系分散液の場合］
バインダー樹脂に対して金属銅成分濃度が０．０５質量％になるように調整した分散液９０質量％と、バインダー樹脂として光硬化性アクリル樹脂９．９質量％と、光重合開始剤０．１質量％を混合し塗工液とした。塗工液に未加工の不織布を浸漬し、取り出して余分な液をローラー式絞り機で除去した後、９０℃の乾燥機で２分間乾燥した。その後ＵＶ照射を１０分間行い、金属銅微粒子粉末が固定化された不織布を得た。
【００４５】
（不織布の抗ウイルス性評価方法）
１．宿主細胞にウイルスを感染させ、培養後、遠心分離により細胞残渣を除去したものをウイルス懸濁液とする。
２．上記１のウイルス懸濁液を滅菌蒸留水で１０倍希釈したものを試験ウイルス懸濁液とする。
３．不織布の試験片０．４ｇに試験ウイルス懸濁液０．２ｍＬを接種する。
４．２５℃２時間放置後、ＳＣＤＬＰ培地２０ｍＬを加えボルテックスミキサーで撹拌し、検体からウイルスを洗い出す。
５．プラーク測定法にてウイルス感染価を測定し、抗ウイルス活性値を算出する。
６．抗ウイルス活性値が３．０以上であれば、そのウイルスに対して十分な抗ウイルス性があると判断できる。
【００４６】
（脂肪酸及び／又はエステル化合物の総量の測定方法）
示差熱重量同時測定装置（ＴＧ／ＤＴＡ７２２０（株）日立ハイテクサイエンス製）にて、粉末試料約１０ｍｇを窒素雰囲気下で６００℃まで１０℃／ｍｉｎで昇温した。得られたチャートより重量減少分を脂肪酸及びエステル化合物の総量とした。
【００４７】
（金属銅微粒子の平均一次粒径及び平均二次粒径の測定方法）
平均一次粒径の測定方法：走査電子顕微鏡（Ｓ−４８００（株）日立ハイテクサイエンス製）にて粉末試料を観察し、画像を得た。画像解析式粒度分布測定ソフトウェアＭａｃ−Ｖｉｅｗを用いて平均一次粒子径を算出した。
粉末金属銅微粒子の平均二次粒径の測定方法：レーザー回折式粒度分布測定装置（ＳＡＬＤ−３１００（株）島津製作所製）を用いて、湿式法にて平均二次粒径を測定した。
【００４８】
表１に、金属銅微粒子（分散液）作製可否、及び実施例１と７、比較例５により得られた金属銅微粒子の脂肪酸及び／又はエステル化合物の被覆量を示すと共に、表２に実施例１、６及び比較例４、５により得られた金属銅微粒子分散液を用いた不織布のインフルエンザウイルスとネコカリシウイルスに対する抗ウイルス性評価結果を示す。
【００４９】
【表１】
2020169387.tif 000002
【００５０】
【表２】
2020169387.tif 000003
【産業上の利用可能性】
【００５１】
本発明の金属銅微粒子粉末は、分散液の形態として、繊維製品等を構成する樹脂組成物に希釈剤として含有させる、或いは繊維製品等に直接塗布或いは含浸させることにより、紙製品、マスク、ウエットティッシュ、エアコンフィルター、空気清浄機用フィルター、衣服、作業服、カーテン、カーペット、自動車用部材、包装部材、鮮度保持材、シーツ、タオル、バスマット、おむつカバー、ぬいぐるみ、スリッパ、靴インソール、ワイパーなどの掃除用品等の繊維製品に抗ウイルス性を付与することが可能になる。
また分散液の分散媒として低沸点溶媒を用いることにより、塗料組成物や樹脂組成物の希釈剤として使用することもでき、これにより塗膜や樹脂成形物に抗ウイルス性を付与することが可能になる。
更に、医療用具、医療用具の包装フィルム、廃棄容器、ゴミ袋、介護施設或いは病院や学校などの公共施設の壁材や床材、ワックスコート材、吐しゃ物の処理用具などに使用することができる。
更にまた、衛生製品以外にも、導電膜、フィルム、金属板、ガラス板、船舶用塗料、熱交換器フィン、或いは食器等のセラミックス製品、ゴム製品、蛇口等の金属製品、加湿器用添加剤、液体洗剤、イオン吸着剤など各種用途に適用可能である。
【図１】
2020169387.tif 000004